(57)【要約】【課題】記録媒体に付着された後の乾燥性に優れ、かつ、画質（特に光沢や印刷ムラなど）に優れるインク組成物を提供すること。【解決手段】本発明に係るインク組成物は、色材と、下記式Ｉで表される化合物と、を含む。  【化１】2014132050.tif 000007（式Ｉ中、Ｒ1およびＲ2は、それぞれ独立に、水素原子または炭素数１以上４以下のアルキル基を表し、Ｒ3は、炭素数６以上１０以下のアルキル基を表す。）【選択図】なし【特許請求の範囲】
【請求項１】
色材と、下記式Ｉで表される化合物と、を含む、インク組成物。
【化１】
2014132050.tif 000006
（式Ｉ中、Ｒ1およびＲ2は、それぞれ独立に、水素原子または炭素数１以上４以下のアルキル基を表し、Ｒ3は、炭素数６以上１０以下のアルキル基を表す。）
【請求項２】
請求項１において、
前記式Ｉで表される化合物の前記インク組成物全量に対する含有量は、１質量％以上３０質量％以下である、インク組成物。
【請求項３】
請求項１または請求項２において、
さらに、環状エステルを含む、インク組成物。
【請求項４】
請求項３において、
前記環状エステルの前記インク組成物全量に対する含有量は、１質量％以上５０質量％以下である、インク組成物。
【請求項５】
請求項３または請求項４において、
前記環状エステルおよび前記式Ｉで表される化合物の前記インク組成物全量に対する合計の含有量は、１０質量％以上５０質量％以下であり、かつ、前記式Ｉで表される化合物の前記環状エステルに対する含有量の比は、１以上２以下である、インク組成物。
【請求項６】
請求項３ないし請求項５のいずれか１項において、
前記環状エステルは、５員環または６員環である、インク組成物。
【請求項７】
請求項１ないし請求項６のいずれか１項において、
前記インク組成物は、非水系インク組成物である、インク組成物。
【請求項８】
請求項１ないし請求項７のいずれか１項において、
前記色材は、顔料である、インク組成物。
【請求項９】
請求項１ないし請求項８のいずれか１項に記載のインク組成物を、インクジェット記録装置を用いて、記録媒体に付着させて記録を行う、インクジェット記録方法。
【請求項１０】
請求項９において、
前記記録媒体は、前記インク組成物が付着される際に、３０℃以上６０℃以下の温度となるように加熱される、インクジェット記録方法。
【請求項１１】
請求項９または請求項１０において、
前記記録媒体に前記インク組成物が付着される際の環境の相対湿度が６０％以上である、インクジェット記録方法。
【請求項１２】
請求項９ないし請求項１１のいずれか１項において、
前記記録媒体がポリ塩化ビニルを含む記録媒体である、インクジェット記録方法。
【発明の詳細な説明】
【技術分野】
【０００１】
本発明は、インク組成物およびインクジェット記録方法に関する。
【背景技術】
【０００２】
記録ヘッドのノズル孔からインク組成物の微小な液滴を吐出させ記録媒体に付着させて、画像や文字を記録するインクジェット記録装置が知られている。また、係る記録に用いるインク組成物として、例えば、色材、界面活性剤、水、有機溶剤等の種々の成分を含むインクジェット用インク組成物が知られている。また、インクジェット用インク組成物においては実質的に水を含まない油性（非水系）のインク組成物の開発も行われている。
【０００３】
インクジェット記録においては、インクセット、インク組成物、記録装置、記録媒体などの複数の構成それぞれに対して多くの性能が要求され、その上、各構成間の高度なバランスが要求される。そのような要求の一例として、インク組成物においては、記録媒体に付着した際の乾燥のし易さ、画質の高さ、画像の耐擦過性の高さなどの幅広い性能に対する要求がある。
【０００４】
例えば、特許文献１ないし特許文献３には、記録媒体に記録した後のインク組成物の乾燥性を改良する技術が提案されている。特許文献１には炭化水素系溶剤、エステル基とエーテル基とを持つ溶剤、その双方に溶解する溶剤を含むインク組成物が開示され、特許文献２には、アミド系溶剤（エーテルアミド類）が配合されたインク組成物が開示され、特許文献３には沸点の異なる３種のアルコールが配合されたインク組成物がそれぞれ開示されている。そして特許文献１ないし特許文献３には、これらの油性のインク組成物によれば、記録媒体に印刷した後の乾燥性を向上できる旨が記載されている。
【先行技術文献】
【特許文献】
【０００５】
【特許文献１】特開２０１２−０１２４３２号公報
【特許文献２】特開２０１２−０４６６７１号公報
【特許文献３】特開２０１０−０１８７３０号公報
【発明の概要】
【発明が解決しようとする課題】
【０００６】
しかしながら、上記特許文献１のインク組成物では炭化水素系溶剤を用いており、また、特許文献３のインク組成物ではアルコール類を用いているので、例えば定着剤として配合される樹脂の溶解度が不十分となる場合がある。そうすると、乾燥性の向上を図ることはできたとしても、樹脂の析出等によってインク組成物の物性が損なわれること、記録物の耐擦過性を確保しにくいこと、定着用の樹脂の選定に制限が生じること、などが懸念される。また、特許文献２に開示された技術では、水系のインク組成物に対してエーテルアミド類を添加する場合には、乾燥性の向上が期待できる可能性があるが、非水系インク組成物（油性のインク組成物）に対してエーテルアミド類を添加する場合では、エーテルアミド類自体が吸湿性を有するため、かえって乾燥性を低下させる懸念が生じる。
【０００７】
本発明の幾つかの態様に係る目的の１つは、記録媒体に付着された後の乾燥性に優れ、かつ、画質（特に光沢や印刷ムラなど）に優れるインク組成物を提供することにある。また、本発明の幾つかの態様に係る目的の１つは、さらに、濡れ拡がり性や耐擦過性が高い画像を記録することのできるインクジェット記録方法を提供することにある。
【課題を解決するための手段】
【０００８】
本発明は、上記課題の少なくとも一部を解決するために為されたものであり、以下の態様または適用例として実現することができる。
［適用例１］本発明に係るインク組成物の一態様は、色材と、下記式Ｉで表される化合物と、を含む。
【０００９】
【化１】
2014132050.tif 000002
（式Ｉ中、Ｒ1およびＲ2は、それぞれ独立に、水素原子または炭素数１以上４以下のアルキル基を表し、Ｒ3は、炭素数６以上１０以下のアルキル基を表す。）
［適用例２］適用例１において、前記式Ｉで表される化合物の前記インク組成物全量に対する含有量は、１質量％以上３０質量％以下であってもよい。
【００１０】
［適用例３］適用例１または適用例２において、さらに、環状エステルを含んでもよい。
【００１１】
［請求項４］適用例３において、前記環状エステルの前記インク組成物全量に対する含有量は、１質量％以上５０質量％以下であってもよい。
【００１２】
［適用例５］適用例３または適用例４において、前記環状エステルおよび前記式Ｉで表される化合物の前記インク組成物全量に対する合計の含有量は、１０質量％以上５０質量％以下であり、かつ、前記式Ｉで表される化合物の前記環状エステルに対する含有量の比は、１以上２以下であってもよい。
【００１３】
［適用例６］適用例３ないし適用例５のいずれか１例において、前記環状エステルは、５員環または６員環であってもよい。
【００１４】
［適用例７］適用例１ないし適用例６のいずれか１例において、前記インク組成物は、非水系インク組成物であってもよい。
【００１５】
［適用例８］適用例１ないし適用例７のいずれか１例において、前記色材は、顔料であってもよい。
【００１６】
［適用例９］本発明に係るインクジェット記録方法の一態様は、適用例１ないし適用例８のいずれか１例に記載のインク組成物を、インクジェット記録装置を用いて、記録媒体に付着させて記録を行う。
【００１７】
［適用例１０］適用例９において、前記記録媒体は、前記インク組成物が付着される際に、３０℃以上６０℃以下の温度となるように加熱されてもよい。
【００１８】
［適用例１１］適用例９または適用例１０において、前記記録媒体に前記インク組成物が付着される際の環境の相対湿度が６０％以上であってもよい。
【００１９】
［適用例１２］適用例９ないし適用例１１のいずれか１例において、前記記録媒体がポリ塩化ビニルを含む記録媒体であってもよい。
【発明を実施するための形態】
【００２０】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２１】
１．インク組成物
本実施形態に係るインク組成物は、色材と、下記式Ｉで表される化合物と、を含む。
【００２２】
【化２】
2014132050.tif 000003
（式Ｉ中、Ｒ1およびＲ2は、それぞれ独立に、水素原子または炭素数１以上４以下のアルキル基を表し、Ｒ3は、炭素数６以上１０以下のアルキル基を表す。）
本実施形態のインク組成物は、記録媒体に付着された後の乾燥性に優れ、かつ画質に優れる記録を行うことができる。本適用例のインク組成物は、記録後の乾燥性に優れるため、例えば、ラミネートやハトメ等の後加工を行う場合に、その工程を行うまでの待ち時間を短縮することができる。また、本適用例のインク組成物は、ムラが少なく、画質（光沢、印刷ムラ）が良好な記録画像を形成できる優れた記録を行うことができる。
【００２３】
１．１．色材
本実施形態のインク組成物は、色材を含有する。係る色材としては、従来公知の染料、有機あるいは無機顔料を用いることができる。このうち顔料を用いることが耐光性の点から好ましい。本実施形態のインク組成物に使用可能な顔料としては、例えば、アゾレーキ、不溶性アゾ顔料、縮合アゾ顔料、キレートアゾ顔料等のアゾ顔料、フタロシアニン顔料、ペリレンおよびペリレン顔料、アントラキノン顔料、キナクリドン顔料、ジオキサンジン顔料、チオインジゴ顔料、イソインドリノン顔料、キノフタロニ顔料等の多環式顔料、塩基性染料型レーキ、酸性染料型レーキ等の染料レーキ、ニトロ顔料、ニトロソ顔料、アニリンブラック、昼光蛍光顔料等の有機顔料、並びにカーボンブラック等の無機顔料からなる群より選択される少なくとも１種が挙げられる。
【００２４】
本実施形態のインク組成物は、ブラック、ホワイト、シアン、ブルー、グリーン、マゼンダ、レッド、イエロー、オレンジ、若しくはこれらの淡色若しくは濃色、若しくはこれらの混色、または光輝色のインクとすることができる。
【００２５】
本実施形態のインク組成物を、マゼンタまたはレッドのインクとする場合には、配合される色材、特に顔料として、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７０、Ｃ．Ｉ．ピグメントレッド１７７、Ｃ．Ｉ．ピグメントレッド１７８、Ｃ．Ｉ．ピグメントレッド１９４、Ｃ．Ｉ．ピグメントレッド２０９、Ｃ．Ｉ．ピグメントレッド２２２、およびＣ．Ｉ．ピグメントレッド２２４等を例示することができ、これらは単独または組み合わせて用いることができる。
【００２６】
本実施形態のインク組成物を、オレンジまたはイエローのインクとする場合には、配合される色材、特に顔料として、例えば、Ｃ．Ｉ．ピグメントオレンジ３１、Ｃ．Ｉ．ピグ
メントオレンジ４３、Ｃ．Ｉ．ピグメントオレンジ６４、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８、Ｃ．Ｉ．ピグメントイエロー１５０、およびＣ．Ｉ．ピグメントイエロー１８０等を例示することができ、これらは単独または組み合わせて用いることができる。
【００２７】
本実施形態のインク組成物を、グリーンまたはシアンのインクとする場合には、配合される色材、特に顔料として、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７、およびＣ．Ｉ．ピグメントグリーン３６等を例示することができ、これらは単独または組み合わせて用いることができる。また、本実施形態のインク組成物を、ブラックのインクとする場合には、配合される色材として、例えば、カーボンブラック等を挙げることができ、ホワイトのインクとする場合の色材としては、例えば、Ｐｉｇｍｅｎｔ  Ｗｈｉｔｅ  ６、１８、２１等を例示することができる。さらに、本実施形態のインク組成物には、色材として、金属粒子、金属薄片、無機塩等の光輝性の顔料を用いてもよい。
【００２８】
本実施形態のインク組成物における色材の含有量については、特に制限はないが、インク組成物全量に対して、好ましくは０．０１質量％以上２５質量％以下であり、より好ましくは０．１質量％以上１０質量％以下、さらに好ましくは０．５質量％以上１５質量％以下、特に好ましくは１質量％以上１０質量％以下である。
【００２９】
本実施形態に係るインク組成物には、色材として顔料を用いる場合、その分散安定性を向上させる観点から、通常のインク組成物において用いられる任意の分散剤を用いることができる。このような分散剤の具体例としては、ヒノアクトＫＦ１−Ｍ、Ｔ−６０００、Ｔ−７０００、Ｔ−８０００、Ｔ−８３５０Ｐ、Ｔ−８０００Ｅ（いずれも武生ファインケミカル株式会社製）等のポリエステル系高分子化合物、Ｓｏｌｓｐｅｒｓｅ２００００、２４０００、３２０００、３２５００、３３５００、３４０００、３５２００、３７５００（いずれもＬＵＢＲＩＺＯＬ社製）、Ｄｉｓｐｅｒｂｙｋ−１６１、１６２、１６３、１６４、１６６、１８０、１９０、１９１、１９２（いずれもビックケミー・ジャパン社製）、フローレンＤＯＰＡ−１７、２２、３３、Ｇ−７００（いずれも共栄社化学株式会社製）、アジスパーＰＢ８２１、ＰＢ７１１（いずれも味の素株式会社製）、ＬＰ４０１０、ＬＰ４０５０、ＬＰ４０５５、ＰＯＬＹＭＥＲ４００、４０１、４０２、４０３、４５０、４５１、４５３（いずれもＥＦＫＡケミカルズ社製）等が挙げられる。
【００３０】
本実施形態に係るインク組成物において、前記分散剤を使用する場合の含有量は、含有される顔料に応じて適宜選択することができるが、インク組成物中の顔料の含有量１００質量部に対して、好ましくは５質量部以上２００質量部以下、より好ましくは３０質量部以上１２０質量部以下である。
【００３１】
１．２．式Ｉで表される化合物
本実施形態のインク組成物は、下記式Ｉで表される化合物を含む。
【００３２】
【化３】
2014132050.tif 000004
上記式Ｉ中、Ｒ1およびＲ2は、それぞれ独立に、水素原子または炭素数１以上４以下のアルキル基を表し、Ｒ3は、炭素数６以上１０以下のアルキル基を表す。ここで、「炭素数１以上４以下のアルキル基」は、直鎖状または分岐状のアルキル基であり、例えば、メチル基、エチル基、ｎ−プロピル基、ｉｓｏ−プロピル基、ｎ−ブチル基、ｓｅｃ−ブチル基、ｉｓｏ−ブチル基、ｔｅｒｔ−ブチル基などである。「炭素数６以上１０以下のアルキル基」は、直鎖状または分岐状のアルキル基であって、例えば、分岐を有さないｎ−ヘキシル基、ｎ−ヘプチル基、ｎ−オクチル基、ｎ−ノニル基、ｎ−デシル基、並びに、分岐を有するヘキシル基、ヘプチル基、オクチル基、ノニル基、およびデシル基などである。上記式Ｉで表される化合物は、１種単独で用いてもよいし、２種以上混合して用いてもよい。
【００３３】
上記式Ｉの化合物は、Ｒ1、Ｒ2およびＲ3が、いずれもアルキル基であるため、例えばエーテル基、水酸基、カルボキシル基等の極性基を有さない。そのため、大気等の環境中の水分との親和性が小さく、極性基を有するものと比べて吸湿性を低く抑えることができる。これにより、水等の比較的揮発点または沸点の高い物質をインク組成物中に溶解させにくいため、結果として、インク組成物の乾燥性を向上させることができる。なお、これに対して、例えば、Ｒ3がエーテル結合を有する化合物である場合には、その化合物自体の乾燥性が高かったとしても、大気等から水分をインク組成物中に取り込みやすいため、結果としてインク組成物の十分な乾燥性を確保することができない。乾燥性が優れる場合、記録媒体に付着させたインク組成物に含まれる固形分が迅速に移動できなくなることで、印刷ムラのようなインクが不均一な部分が発生する現象が抑制される点で有利である。
【００３４】
また、上記式Ｉ中、Ｒ1は、炭素数１のメチル基であることが好ましい。上記式Ｉにおいて、Ｒ1がメチル基である化合物の標準沸点は、Ｒ1の炭素数が２以上４以下のアルキル基である化合物の標準沸点と比較して低い。そのため、上記式Ｉにおいて、Ｒ1がメチル基である化合物を用いると記録される画像の乾燥性を一層向上できる場合がある。
【００３５】
式Ｉで表される化合物の具体例としては、Ｎ，Ｎ−ジメチルオクタンアミド（例えば、商品名：Ｒｈｏｄｉａｓｏｌｖ  ＡＤＭＡ  ８１０、ＲＨＯＤＩＡ社製（Ｎ，Ｎ−ジメチルデカンアミドとの混合物））、Ｎ，Ｎ−ジメチルデカンアミド（例えば、商品名：Ｒｈｏｄｉａｓｏｌｖ  ＡＤＭＡ  １０、ＲＨＯＤＩＡ社製）等が挙げられる他、市販の試薬も使用できる。
【００３６】
インク組成物における式Ｉで表される化合物の合計の含有量は、インク組成物の全質量に対して、１質量％以上が好ましく、５質量％以上がより好ましく、１０質量％以上がさらに好ましい。また、式Ｉで表される化合物の合計の含有量の上限は、７０質量％以下であることが好ましく、６０質量％以下であることがより好ましく、５０質量％以下であることがさらに好ましく、４０質量％以下であることが特に好ましく、３０質量％以下であることがさらにより好ましい。上記式Ｉで表される化合物の含有量が上記範囲にあることで、画像の乾燥性、耐擦過性、画質を一層向上できる。
【００３７】
また、インク組成物が後述の環状エステルを含む場合、式Ｉで表される化合物の合計の含有量［ＭＡ（質量％）］と、環状エステルの合計の含有量［ＭＢ（質量％）］との合計の含有量［ＭＡ＋ＭＢ（質量％）］の下限は、３質量％以上であることが好ましく、５質量％以上であることがより好ましく、１０質量％以上であることがさらに好ましい。また、その上限は、７０質量％以下であることが好ましく、６０質量％以下であることがより好ましく、５０質量％以下であることがさらに好ましい。両化合物の含有量の合計が上記範囲内にあることで、乾燥性および耐擦過性、画質に一層優れた画像が得られる。
【００３８】
また、上記式Ｉで表される化合物の含有量と、後述の環状エステルの含有量と、の含有
比［ＭＡ／ＭＢ（−）］の下限は、０．２以上であることが好ましく、０．３以上であることがさらに好ましく、１以上であることがより好ましい。またその上限は、１０以下であることが好ましく、２．０以下であることがより好ましい。両化合物の含有比が上記範囲内にあると、乾燥性および耐擦過性、画質に一層優れた画像が得られる。
【００３９】
また、式Ｉで表される化合物は、ポリ塩化ビニルに対する親和性も良好である。そのため、本実施形態のインク組成物は、ポリ塩化ビニルを含有する記録媒体に付着された場合に、記録媒体の内部に浸透し易い。これにより、インク組成物の定着が促進され、かつ、上述の通り乾燥性にも優れたものとなる。
【００４０】
１．３．環状エステル
本実施形態のインク組成物は、環状エステルを含むことが、耐擦過性の点で好ましい。環状エステルとは、ヒドロキシル基とカルボキシル基とを有する１つの分子において、当該分子内で、該ヒドロキシル基と該カルボキシル基とが脱水縮合した構造を有する化合物である。環状エステルは、炭素原子を２個以上、酸素原子を１個含む複素環を有し、当該複素環を形成する酸素原子に隣接してカルボニル基が配置された構造を有し、ラクトンと総称される化合物である。
【００４１】
環状エステルのうち、単純な構造を有するものとしては、β−プロピオラクトン、β−ブチロラクトン、γ−ブチロラクトン、γ−バレロラクトン、γ−カプロラクトン、σ−バレロラクトン、およびε−カプロラクトンなどを例示することができる。なお、環状エステルの複素環の環員数には特に制限が無く、さらに、例えば、複素環の環員には任意の側鎖が結合していてもよい。環状エステルは、１種単独で用いてもよいし、２種以上混合して用いてもよい。
【００４２】
本実施形態のインク組成物によって形成される画像の耐擦過性をより高める観点からは、上記例示した環状エステルのうち、３員環以上７員環以下の環状エステルが好ましく、５員環または６員環の環状エステルを用いることがより好ましく、いずれの場合でも側鎖を有さないことがより好ましい。このような環状エステルの具体例としては、β−ブチロラクトン、γ−ブチロラクトン、およびγ−バレロラクトンが挙げられる。またこのような環状エステルは、特に、ポリ塩化ビニルとの親和性が高いので、ポリ塩化ビニルが含有される記録媒体に付着された場合に、耐擦過性を高める効果を極めて顕著に得ることができる。
【００４３】
本実施形態のインク組成物が環状エステルを含む場合、インク組成物全量に対する環状エステルの合計の含有量の下限は、１質量％以上であることが好ましく、３質量％以上であることがより好ましく、５質量％以上であることがさらに好ましく、１０質量％以上であることが特に好ましい。また、その上限は、７０質量％以下であることが好ましく、６５質量％以下であることがより好ましく、６０質量％以下であることがさらに好ましく、５０質量％以下であることが特に好ましい。環状エステルの含有量が上記範囲にあることで、少なくとも画像の定着性および耐擦過性の少なくとも一方を良好に確保することができる。
【００４４】
本実施形態のインク組成物は、上記環状エステルと、式Ｉで表される化合物と、の両者を含む場合には、これらの化合物の相乗的な作用によって、少なくとも記録媒体に付着された際の乾燥性をより良好に確保することができる。また、これにより多様な種類の記録媒体に対して、画像のムラの抑制、光沢の向上、濡れ拡がり性および耐擦過性の確保、並びに乾燥性の向上の２種以上の性能をバランスよく発揮させることができる。
【００４５】
さらに、環状エステルは、ポリ塩化ビニルを溶解する作用が良好であるので、ポリ塩化
ビニルを含有する記録媒体に対するインク組成物の定着性、耐擦過性の少なくとも一方を顕著に向上させることができる。
【００４６】
１．４．その他の成分
１．４．１．水
本実施形態のインク組成物は、実質的に水を含有しないことが好ましい。「実質的に含有しない」とは、意図的に含有させないことを指し、例えばインク組成物中の水の含有量が５．０質量％未満であり、好ましくは３．０質量％未満であり、一層好ましくは２．０質量％未満、さらに一層好ましは１．０質量％未満であり、最も好ましくは０．５質量％未満であることをいう。本実施形態のインク組成物は、上記の実質的に水を含有しないインク組成物（非水系インク組成物）とすることが好ましい。
【００４７】
１．４．２．定着用樹脂
本実施形態のインク組成物は、定着用樹脂を含有してもよい。インク組成物に含有させうる定着用樹脂としては、例えば、脂肪族ポリエステル、芳香族ポリエステル、ポリウレタン、ポリ塩化ビニル、エポキシ樹脂、ポリ酢酸ビニル、塩化ビニル−酢酸ビニル共重合樹脂、エチレン−酢酸ビニル共重合樹脂、ポリカーボネート、ポリビニルブチラール、ポリビニルアルコール、フェノキシ樹脂、エチルセルロース樹脂、セルロースアセテートプロピオネート樹脂、セルロースアセテートブチレート、ニトロセルロース樹脂、ポリスチレン、ポリ（メタ）アクリル酸、ポリ（メタ）アクリル酸メチル、ポリ（メタ）アクリル酸エチル、（メタ）アクリル酸−（メタ）アクリル酸エステル共重合樹脂、スチレン−（メタ）アクリル共重合樹脂、ビニルトルエン−α−メチルスチレン共重合体樹脂、ポリアミド、ポリイミド、ポリスルホン系樹脂、石油樹脂、エチレン−（メタ）アクリル酸共重合樹脂、エチレン−（メタ）アクリル酸エステル共重合樹脂、塩素化ポリプロピレン、ポリオレフィン、エチレンアルキル（メタ）アクリレート樹脂、テルペン系樹脂、ロジン変性フェノール樹脂、ＮＢＲ・ＳＢＲ・ＭＢＲ等の各種合成ゴム、およびそれらの変性体等が挙げられる。これらの樹脂は、１種単独で用いてもよく、２種以上混合して用いてもよい。これらの定着用樹脂は、例えば、インク組成物の記録媒体上における定着性を付与するために配合することができる。
【００４８】
定着用樹脂の具体例としては、アクリペットＭＦ（三菱レイヨン社製、アクリル樹脂）、スミペックスＬＧ（住友化学社製、アクリル樹脂）、パラロイドＢシリーズ（ローム・アンド・ハース社製、アクリル樹脂）、パラペットＧ−１０００Ｐ（クラレ社製、アクリル樹脂）などが適用できる。定着用樹脂のうち、中でも、(メタ)アクリル系樹脂、塩ビ系樹脂が耐擦性の点で好ましい。(メタ)アクリル系樹脂は樹脂の合成時に使用したモノマー成分として少なくとも（メタ）アクリレート、(メタ)アクリル酸の何れかを含むものであり、塩ビ系樹脂は樹脂の合成時に使用したモノマー成分として少なくとも塩化ビニルを含むものである。
【００４９】
本実施形態のインク組成物に定着用樹脂を配合する場合の配合量は、特に限定されないが、望ましい定着性を発揮させるために、例えば、０．０１質量％以上５質量％以下であることが好ましく、０．１質量％以上３質量％以下であることがより好ましく、０．５質量％以上２質量％以下とすることができる。
【００５０】
１．４．３．界面活性剤
本実施形態のインク組成物は、表面張力を低下させ記録媒体上での濡れ拡がり性を向上させる観点から、界面活性剤を含有してもよい。界面活性剤としては、例えば、シリコン系界面活性剤、フッ素系界面活性剤、または非イオン性界面活性剤であるポリオキシエチレン誘導体等が挙げられる。
【００５１】
シリコン系界面活性剤としては、ポリエステル変性シリコンやポリエーテル変性シリコンを用いることが好ましい。具体例としては、ＢＹＫ−３４７、３４８、ＢＹＫ−ＵＶ３５００、３５１０、３５３０、３５７０（いずれもビックケミー・ジャパン社製）が挙げられる。
【００５２】
フッ素系界面活性剤としては、フッ素変性ポリマーを用いることが好ましく、具体例としては、ＢＹＫ−３４０（ビックケミー・ジャパン社製）が挙げられる。
【００５３】
また、ポリオキシエチレン誘導体としては、アセチレングリコール系界面活性剤を用いることが好ましい。具体例としては、サーフィノール８２、１０４、４６５、４８５、ＴＧ（いずれもエアープロダクツジャパン社製）、オルフィンＳＴＧ、Ｅ１０１０（いずれも日信化学株式会社製）、ニッサンノニオンＡ−１０Ｒ、Ａ−１３Ｒ（いずれも日油株式会社製）、フローレンＴＧ−７４０Ｗ、Ｄ−９０（共栄社化学株式会社製）、ノイゲンＣＸ−１００（第一工業製薬株式会社製）等が挙げられる。
【００５４】
１．４．４．有機溶剤
本実施形態に係るインク組成物は、有機溶剤として、アルキレングリコール化合物や、その他の有機溶剤を含有してもよい。
【００５５】
アルキレングリコール化合物は、記録媒体に対してインク組成物を濡れ拡がらせる作用を期待して配合してもよい。アルキレングリコール化合物としては、国際公開第２００２／０５５６１９パンフレットに記載されているような、エチレングリコール化合物またはプロピレングリコール化合物であることが好ましい。
【００５６】
本実施形態に係るインク組成物にアルキレングリコール化合物を含有させる場合、その種類は適宜選択することができ、その含有量は、インク組成物の全質量に対して、５質量％以上５０質量％以下であることが好ましく、１０質量％以上４０質量％以下であることがより好ましい。
【００５７】
アルキレングリコール化合物としては、エチレングリコール、ジエチレングリコール、トリエチレングリコール、テトラエチレングリコール、またはポリエチレングリコールのモノエーテル若しくはジエーテルが挙げられ、好ましくはジエチレングリコールのジエーテルである。また、好ましいプロピレングリコール化合物としては、プロピレングリコール、ジプロピレングリコール、トリプロピレングリコール、またはポリプロピレングリコールのモノエーテル若しくはジエーテルが挙げられ、好ましくはジプロピレングリコールのジエーテルである。
【００５８】
好ましいアルキレングリコール化合物の具体例としては、ジエチレングリコールモノメチルエーテル、ジエチレングリコールジメチルエーテル、ジエチレングリコールメチルエチルエーテル、ジエチレングリコールモノエチルエーテル、ジエチレングリコールジエチルエーテル、ジエチレングリコールモノｎ−ブチルエーテル、ジエチレングリコールジｎ−ブチルエーテル、ジエチレングリコールブチルメチルエーテル、ジエチレングリコールモノエチルエーテルアセテート、ジエチレングリコールモノｎ−ブチルエーテルアセテート、ジプロピレングリコールモノメチルエーテル、ジプロピレングリコールモノエチルエーテル、トリエチレングリコールモノメチルエーテル、トリエチレングリコールモノブチルエーテル、トリプロピレングリコールモノブチルエーテル、テトラエチレングリコールモノメチルエーテル、ペンタエチレングリコールモノメチルエーテル、ヘキサエチレングリコールモノメチルエーテル、テトラエチレングリコールジメチルエーテル等が挙げられる。本実施形態のインク組成物には、例示の有機溶剤を単独または混合して使用することができる。
【００５９】
また、本実施形態に係るインク組成物は、前記例示したアルキレングリコール化合物以外の他の有機溶剤を含有してもよい。その他の有機溶剤としては、例えば、アルコール類（例えば、エチルアルコール、１−プロパノール、フッ化アルコール等）、エーテル類（例えば、ジエチルエーテル、ジプロピルエーテル等）等が挙げられる。
【００６０】
１．４．５．その他
本実施形態のインク組成物は、上記の成分の他にも、他の色材、（多価）アルコール類、アミン類、各種の塩類、分散剤、分散助剤、重合性化合物、他の界面活性剤、ｐＨ調整剤、エチレンジアミン四酢酸塩（ＥＤＴＡ）等のキレート化剤、防腐剤・防かび剤、及び防錆剤など、所定の性能を付与するための物質を含有することができる。
【００６１】
１．５．作用効果
本実施形態のインク組成物は、記録媒体に付着された後の乾燥性に優れ、かつ画質および耐擦過性の高い記録を行うことができる。本実施形態のインク組成物は、記録後の乾燥性に優れるため、例えば、ラミネートやハトメ等の後加工を行う場合の待ち時間を短縮することができる。また、本実施形態のインク組成物は、記録画像におけるムラが少なく、光沢、濡れ拡がり性が良好で、記録物の耐擦過性にも優れた記録を行うことができる。
【００６２】
２．インクジェット記録方法
本実施形態のインクジェット記録方法では、上述のインク組成物を、インクジェット記録装置を用いて、ポリ塩化ビニルを含有する記録媒体に付着させて記録を行う。なお、本実施形態のインクジェット記録方法では、ポリエステル、ポリプロピレン、ポリカーボネート等の樹脂を含有する記録媒体を使用してもよい。
【００６３】
２．１．インクジェット記録装置
本実施形態のインクジェット記録方法は、インクジェット記録装置を用いて行われる。
【００６４】
インクジェット記録装置は、少なくとも記録ヘッドを備え、インク組成物を記録ヘッドから吐出して記録媒体に付着させることができる。インクジェット記録装置は、シリアル型のインクジェット記録装置およびライン型のインクジェット記録装置のいずれでも使用することができる。いずれの型のインクジェット記録装置であっても、記録ヘッドが搭載されており、媒体と記録ヘッドとの相対的な位置関係を変化させながら、記録ヘッドのノズル孔からインク組成物の液滴を所定のタイミングでかつ所定の体積（質量）で吐出させ、記録媒体の記録面にインク組成物を付着させて所定の画像を形成することができる。
【００６５】
インクジェット記録装置の方式としては、インク組成物を記録ヘッドのノズル孔より液滴として吐出して該液滴を媒体に付着させることができれば、特に制限されない。例えば、インクジェット記録の方式としては、静電吸引方式、ポンプ圧力によりインク滴を噴射させる方式、圧電素子を用いる方式、インク液を微小電極で加熱発泡させインク滴を噴射させる方式、などを挙げることができる。
【００６６】
本実施形態のインクジェット記録方法に使用するインクジェット記録装置は、インク組成物の乾燥をより短時間で行う観点から、加熱機構を備えてもよい。加熱機構としては、インク組成物が記録媒体に付着される前に記録媒体を加熱する態様、インク組成物が記録媒体に付着される際に記録媒体および／またはインク組成物を加熱する態様、並びに、インク組成物が記録媒体に付着された後に記録媒体および／またはインク組成物を加熱する態様の少なくとも１種を採用することができる。
【００６７】
このような加熱機構の具体例としては、記録媒体を搬送するローラーや、記録ヘッドに
対向して記録媒体を支持するプラテンを加熱するヒーターを挙げることができる。また、記録媒体上の水性インク組成物に温風を吹きつける方法や、輻射加熱、高周波加熱、マイクロ波加熱等を用いてもよい。
【００６８】
さらに、インク組成物が記録媒体に付着される前後において、より精密に加熱することのできる態様としてもよい。例えば、記録媒体が搬送され、インク組成物が記録媒体に付着される前に、加熱されたローラーによって記録媒体を所定の温度に加熱（以下、プレヒートということがある。）し、インク組成物が記録媒体に付着される際に、加熱されたプラテンによって記録媒体およびインク組成物を所定の温度に加熱（以下、プラテンヒートということがある。）し、さらに、インク組成物が記録媒体に付着された後に、記録媒体が搬送する加熱されたローラーによって記録媒体を所定の温度に加熱（以下、アフターヒートということがある。）してもよい。
【００６９】
なお、インクジェット記録装置に加熱機構を採用する場合、インク組成物の乾燥をより短時間で行うことができ、加熱される記録媒体またはインク組成物の温度が、３０℃以上となるように加熱されればその効果を得ることができる。しかし、本実施形態のインクジェット記録方法では、記録媒体がポリ塩化ビニルを含むので、記録媒体の変形や変質を抑えることを考慮して、加熱される記録媒体またはインク組成物の温度は、３０℃以上６０℃以下、より好ましくは３５℃以上５５℃以下、さらに好ましくは４０℃以上５０℃以下である。なお、このような温度範囲の制限があっても、本実施形態のインクジェット記録方法は、上述のインク組成物を用いるので、画質および耐擦過性が高い画像を記録することに加えて、インク組成物の乾燥をより短時間で行うことができるという効果を発揮することができる。記録媒体の加熱温度は、加熱の際の記録媒体表面の温度であり、非接触式温度計で測定することができる。
【００７０】
インクジェット記録装置は、記録ヘッド、加熱機構の他に、装置筐体、記録ヘッドのキャリッジ機構、各種のローラー、各種駆動部、各種制御部、センサー類、記録媒体搬送機構、トレイ、操作パネル等の構成を適宜含むことができる。
【００７１】
２．２．記録媒体
記録媒体は、特に制限はなく、例えば、紙、フィルム、布帛、印刷本紙、金属、ガラス、高分子等を材質とするものが使用できる。特に少なくとも記録媒体表面が、高分子、金属、ガラスのいずれかからなる非吸収性の記録媒体が、耐水性、耐候性の点でこのましい。ポリ塩化ビニルを表面や内部に含有するもの、特に、ポリ塩化ビニルを主成分とするフィルムやシートであってもよい。この場合、特に、安価で、耐水性、耐擦性に優れた記録媒体とすることができる。記録媒体は、無色透明、半透明、着色透明、有彩色不透明、無彩色不透明のいずれであってもよい。
【００７２】
このような記録媒体の具体例としては、塩ビバナーシート（３Ｍ社製、型番ＩＪ５１）、光沢ポリ塩化ビニルシート（ローランドＤＧ社、型番ＳＶ−Ｇ−１２７０Ｇ）、アップルスターカラーターポリンシリーズ（カンボウプラス社製）などが挙げられる。
【００７３】
２．３．作用効果
本適用例のインクジェット記録方法によれば、ポリ塩化ビニルを含有する記録媒体に対して、乾燥性がよく、かつ、画質および耐擦過性が高い画像を記録することができる。本適用例のインクジェット記録方法によれば、例えば、ラミネートやハトメ等の後加工を行う場合の待ち時間を短縮することができる。また、本適用例のインクジェット記録方法は、記録画像におけるムラが少なく、光沢、濡れ拡がり性が良好で、記録物の耐擦過性にも優れた、品質のバランスの良好な記録を行うことができる。
【００７４】
２．４．環境条件等
本実施形態のインクジェット記録方法を行う際の環境条件としては、特に限定されない。しかし、上述の通り、本実施形態のインクジェット記録方法は、上記のインク組成物を用いるため、特に、環境の相対湿度が６０％以上（６０％ＲＨ以上）である場合に、際だって優れた効果を奏することができる。すなわち、インクジェット記録装置が、相対湿度が６０％以上（６０％ＲＨ以上）である環境に設置されると、通常は記録媒体に付着されたインク組成物の乾燥の速度は低下することになるが、本実施形態で使用する上述のインク組成物であれば、そのような環境であっても十分な乾燥性を確保することができる。さらに換言すると、本実施形態のインクジェット記録方法の上述した乾燥性に係る効果は、環境の相対湿度が６０％以上（６０％ＲＨ以上）である場合に、特に顕著に現れる。
【００７５】
なお、相対湿度が６０％以上である環境での使用は、例えば、気候区分における熱帯、亜熱帯、温帯等の、通年または一時的に６０％ＲＨ以上となる時期を有する気候帯の地域において空調が不十分な場所にインクジェット記録装置を設置して使用する場合や、工場、実験室、温室、浴室等の６０％ＲＨ以上となる領域内にインクジェット記録装置を設置して使用する場合に相当する。また、インクジェット記録方法を行う際の環境条件としては、特に限定はされないが、環境温度を２０〜４５℃、好ましくは２０〜４０℃とすることが、乾燥性、画質、耐擦過性などの点で好ましい。インクジェット記録方法を行う際の環境条件は、記録装置の内部や筐体外側に設置され、記録装置自身の発熱などの影響を受けない温湿度計を用いて測定することができる。
【００７６】
３．実施例および比較例
以下に実施例および比較例を示し、本発明をさらに説明するが、本発明は以下の例によってなんら限定されるものではない。
【００７７】
２．１．インク組成物の調製
各実施例および各比較例のインク組成物を、表１に示す配合で調製した。
【００７８】
表１に記載された成分において、顔料は、ピグメントブルー１５：３（銅フタロシアニン顔料：クラリアント社製）を用いた。
【００７９】
また、表１中、式Ｉで表される化合物として、化合物ａ１は、Ｒ1およびＲ2がともにメチル基であり、Ｒ3がヘプチル基であるＮ，Ｎ−ジメチルオクタンアミドとＲ1およびＲ2がともにメチル基であり、Ｒ3がノニル基であるＮ，Ｎ−ジメチルデカンアミドの混合物（商品名：Ｒｈｏｄｉａｓｏｌｖ  ＡＤＭＡ  ８１０、ＲＨＯＤＩＡ社製）を、化合物ａ２は、Ｎ，Ｎ−ジメチルデカンアミド（商品名：Ｒｈｏｄｉａｓｏｌｖ  ＡＤＭＡ  １０、ＲＨＯＤＩＡ社製）を用いた。
【００８０】
また、表１に記載の化合物ｂ１は、式ＩにおけるＲ1およびＲ2がともにエチル基であり、Ｒ3がウンデシル基であるＮ，Ｎ−ジエチルドデカンアミドであり、化合物ｂ２は、Ｒ1およびＲ2がともにメチル基であり、Ｒ3が２−メトキシエチル基であるＮ，Ｎ−ジメチル−２−メトキシエチルアミドであり、化合物ｂ３はＲ1、Ｒ2、Ｒ3のいずれもメチル基であるＮ，Ｎ−ジメチルアセトアミドであり、いずれもＲ3が炭素数６以上１０以下のアルキル基でない化合物である。
【００８１】
表１に記載の化合物のうち、環状エステルとしては、γ−ブチロラクトン（関東化学株式会社製）を用い、市販品をそのまま使用した。表１中、ＤＥＧＢＭＥは、ジエチレングリコールブチルメチルエーテル（商品名「ハイソルブＢＤＭ」、東邦化学工業株式会社製）の略であり、ＤＥＧＭＥＥは、ジエチレングリコールメチルエチルエーテル（商品名「ハイソルブＥＤＭ」、東邦化学工業株式会社製）の略であり、いずれも市販品をそのまま
使用した。
【００８２】
表１中、ソルスパース３７５００（商品名、ＬＵＢＲＩＺＯＬ社製）は、分散剤であり、購入したそのままを用いた。パラペットＧ−１０００Ｐは、アクリル樹脂（定着樹脂）であり、株式会社クラレから購入して使用した。表１中、ＢＹＫ３４０は、フッ素系界面活性剤（湿潤剤）であり、ビックケミー・ジャパン株式会社から購入して用いた。
【００８３】
表１に記載した配合で、ＤＥＧＢＭＥ、ＤＥＧＭＥＥ、γ−ブチロラクトン、並びに化合物ａ１、ａ２、ｂ１、ｂ２およびｂ３を各例のインク組成物毎に攪拌して混合溶剤を得た。次に、混合溶剤の一部を取り分け、ソルスパース３７５００を混合し、その後ピグメントブルー１５：３（銅フタロシアニン顔料：クラリアント社製）を加えて、ホモジナイザーを用いて予備分散した後に、ビーズミルにて分散をし、顔料の平均粒径１３０ｎｍの分散体を得た。別途、混合溶剤の一部を取り分け、パラペットＧ−１０００Ｐを加えて撹拌し、完全に溶解させて樹脂溶液を得た。そして上記分散体に、残っていた混合溶剤と、とＢＹＫ３４０と、上記樹脂溶液とを混ぜいれ各実施例および各比較例のインク組成物とした。
【００８４】
また、表１には、各実施例および各比較例のインク組成物における化合物ａ１およびａ２の合計の含有量（式Ｉ表される化合物の合計の含有量）と、γ−ブチロラクトンの含有量（環状エステルの含有量）との合計の含有量（質量％）、並びに、化合物ａ１およびａ２の合計の含有量（式Ｉ表される化合物の合計の含有量）と、γ−ブチロラクトンの含有量（環状エステルの含有量）と、の含有比（γ−ブチロラクトンの含有量に対する化合物ａ１およびａ２の合計の含有量の比）を併せて記載した。
【００８５】
【表１】
2014132050.tif 000005
２．２．評価方法
２．２．１．印刷ムラ
セイコーエプソン株式会社製プリンター「ＳＣ−Ｓ３０６５０」を用いて、実施例および比較例の各インク組成物を塩ビバナーシート（３Ｍ社製、型番ＩＪ５１（ポリ塩化ビニル））上に１００％濃度で記録解像度７２０×７２０ｄｐｉのベタ印刷をして６０分間、２５℃６５％ＲＨ（相対湿度）にて乾燥させた。その後、目視および光学顕微鏡を用いて印刷面を観察し、印刷ムラの少ないものを６点として、１点まで６水準で評価し、その結果を表１に記載した。
【００８６】
２．２．２．光沢
セイコーエプソン株式会社製プリンター「ＳＣ−Ｓ３０６５０」を用いて、実施例および比較例の各インク組成物を光沢ポリ塩化ビニルシート（ローランドＤＧ社、型番ＳＶ−Ｇ−１２７０Ｇ）上に記録解像度７２０×７２０ｄｐｉの１００％濃度でベタ印刷し、２５℃６５％ＲＨ（相対湿度）にて１日間、乾燥させて各例の記録物を作成した。各例のベタ印刷部の２０°光沢をＭＵＬＴＩ  ＧＬＯＳＳ  ２６８（コニカミノルタ株式会社製）にて測定し、光沢度が２６未満を１点、２６以上、２８未満を２点とし、光沢度を２毎に刻んで光沢を点数で評価し、その結果を表１に記載した。光沢が優れる場合、特にフィルムなどの光沢性を有する記録媒体において、記録物に記録媒体自身と同様の光沢感を得ることができる利点がある。
【００８７】
２．２．３．ドットサイズ
セイコーエプソン株式会社製プリンター「ＳＣ−Ｓ３０６５０」を用いて実施例および比較例の各インク組成物を、塩ビバナーシート（３Ｍ社製、型番ＩＪ５１（ポリ塩化ビニル））上に記録解像度７２０×７２０ｄｐｉの３０％濃度で１辺３ｃｍの正方形を印刷し、２５℃６５％ＲＨ（相対湿度）にて６０分間乾燥させた。その後、光学顕微鏡を用いて印刷部分のドットサイズを観察してドットの直径を１０μｍ毎に分類した。なお、にじみが大きい場合には、ドット形状が円状になっておらず、測定できなかった。また、にじみが小さくなることで真円に近くなっていたが、ドットサイズ（直径）は小さくなっていた。ドットサイズが２０μｍ以下のものを１点として、２０μｍを超え３０μｍ以下のものを２点、というように１０μｍ毎にランク分けして、各例の点数を算出し、その結果を表１に記載した。ドットサイズが良好であるということは、インクの記録媒体上での濡れ拡がり性が良いということであり、記録媒体をインクで覆うことができることにより記録物の発色性が良くなるなどの利点がある。
【００８８】
２．２．４．耐擦過性
セイコーエプソン株式会社製プリンター「ＳＣ−Ｓ３０６５０」を用いて、実施例および比較例の各インク組成物を、光沢ポリ塩化ビニルシート（ローランドＤＧ社、型番ＳＶ−Ｇ−１２７０Ｇ）上に記録解像度７２０×７２０ｄｐｉの１００％濃度で印刷し、２５℃６５％ＲＨ（相対湿度）にて１日間、乾燥させて各例の記録物を作成した。次に、ＪＩＳ  Ｌ  ０８４９に基づいて、Ｉ型試験機にて乾式試験を行った。その後、試験綿布のＯＤをスペクトロリーノ（グレタグマクベス社製）にて測定し、０．４以上を１点、０．４より小さく０．３５以上のものを２点と、０．０５毎に色移りに関して点数を付け、その結果を表１に記載した。
【００８９】
２．２．５．乾燥性
セイコーエプソン株式会社製プリンター「ＳＣ−Ｓ３０６５０」を用いて、実施例および比較例の各インク組成物を、光沢ポリ塩化ビニルシート（ローランドＤＧ社、型番ＳＶ−Ｇ−１２７０Ｇ）上に記録解像度７２０×７２０ｄｐｉの１００％濃度で印刷し、２５℃６５％ＲＨ（相対湿度）にて５分間乾燥させた。次に、巻き取り装置を用いて巻き取った後の印刷面のスリ痕を観察した。観察はレーザー顕微鏡（キーエンス株式会社製、形式
ＶＫ−８７００  Ｇｅｎｅｒａｔｉｏｎ２）にて表面粗さを測定することで、スリ痕のある面積の割合を算出した。スリ痕面積が印刷領域の１０％以下のものを５点として、２０％以下１０％より多いものを４点、というように１０％毎にランク分けした。６点はスリ痕面積がないものとした。その結果を表１に記載した。
【００９０】
なお、上記の各評価は、印刷時の環境温度として、２５℃６５％ＲＨ（相対湿度）にて行った。なお、乾燥性の評価は、印刷時及び乾燥時の条件として、２５℃３０％ＲＨ（相対湿度）にしたこと以外は同様の条件として別途、実施した。また、印刷時の環境温度および相対湿度は、プリンターの発熱等の影響を受けない位置（筐体上部外側の位置）に温湿度計を設置して測定した。
【００９１】
２．３．評価結果
色材と、式Ｉで表される化合物とを含む実施例１〜１０のインク組成物は、いずれも、少なくとも耐擦過性および乾燥性について優れており、評価全体のバランスは非常に良好であった。これに対して、式Ｉで表される化合物を含有しない比較例１〜５のインク組成物は、少なくとも光沢、乾燥性および印刷ムラのいずれかが不十分であり、評価全体のバランスとして、満足できるものではないことが判明した。
【００９２】
また、実施例８、９のインク組成物は、乾燥性が若干劣っているものの、２５℃３０％ＲＨ（相対湿度）における評価において、他の実施例と遜色のない乾燥性を示した。このことは、実施例１〜７のインク組成物が、２５℃３０％ＲＨ、２５℃６５％ＲＨの両者において、より優れた乾燥性を有することを示している。
【００９３】
また、実施例のうちさらに環状エステルを含有する実施例１〜９は、さらに、耐擦過性も優れていた。また、環状エステルの含有量が、５５質量％である実施例６のインク組成物は、ドットサイズにおいて若干不十分であったが、評価全体のバランスとしては良好なインク組成物であった。
【００９４】
式Ｉで表される化合物および環状エステルの合計の含有量が５０質量％を超えている実施例３、５、６、７のインク組成物のうち、実施例６のインク組成物は、印刷ムラにおいて若干不十分であったが、評価全体のバランスとしては良好なインク組成物であった。
【００９５】
比較例４は、印刷ムラは比較的優れていたが、光沢が劣っており、ドットサイズも比較的劣っていた。このように、インク組成物の乾燥性が優れる場合、印刷ムラに優れる反面、光沢やドットサイズが劣る場合がある。しかしながら、比較例１、２、５は、乾燥性が比較的良好であったにも拘わらず印刷ムラが劣っていた。また、比較例３は、乾燥性が非常に劣っていたにもかかわらず印刷ムラは優れていたが、乾燥性が非常に劣る点が問題であった。このように、比較例では、乾燥性を良くすれば印刷ムラが良くなるとは限らず、乾燥性と印刷ムラ、光沢を全て満足させることができなかった。これに対し、実施例のインク組成物は、乾燥性、印刷ムラ、光沢のいずれも優れており、これらが高いレベルでバランスが取れていた。式Ｉで表される化合物はこのような驚くべき性能を備えていることを見出したものである。
【００９６】
本発明は、上述した実施形態に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。